(57)【要約】【課題】高い平面性、低い収縮率異方性（高い寸法安定性）、高い耐クリープ性、高い衝撃強度及び成形機内滞留時の優れた色相安定性をすべて満足する板状樹脂成形体の提供に適したポリアセタール樹脂組成物を提供する。【解決手段】本発明の板状成形体成形用のポリアセタール樹脂組成物は、（Ａ）メルトインデックス（ＡＳＴＭ−Ｄ１２３８に準拠、１９０℃、２．１６ｋｇｆ）が２．０ｇ／１０ｍｉｎ以上４．０ｇ／１０ｍｉｎ以下であるポリアセタール樹脂１００質量部と、（Ｂ）（ｂ１）トリオキサン、（ｂ２）１分子中に環状エーテル単位を２以上４以下有する化合物及び（ｂ３）１分子中に環状エーテル単位を１個有する化合物の共重合体である、分岐又は架橋構造を有するポリアセタール共重合体０．１質量部以上２質量部以下と、（Ｃ）ヒンダードフェノール系酸化防止剤０．１質量部以上１質量部以下とを含む。【選択図】なし【特許請求の範囲】
【請求項１】
（Ａ）メルトインデックス（ＡＳＴＭ−Ｄ１２３８に準拠、１９０℃、２．１６ｋｇｆ）が２．０ｇ／１０ｍｉｎ以上４．０ｇ／１０ｍｉｎ以下であるポリアセタール樹脂１００質量部と、
（Ｂ）（ｂ１）トリオキサン、（ｂ２）１分子中に環状エーテル単位を２以上４以下有する化合物及び（ｂ３）１分子中に環状エーテル単位を１個有する化合物の共重合体である、分岐又は架橋構造を有するポリアセタール共重合体０．１質量部以上２質量部以下と、
（Ｃ）ヒンダードフェノール系酸化防止剤０．１質量部以上１質量部以下とを含む、板状成形体成形用のポリアセタール樹脂組成物。
【請求項２】
前記（Ｃ）ヒンダードフェノール系酸化防止剤は、ペンタエリスリトールテトラキス［３−（３，５−ジ−ｔ−ブチル−４−ヒドロキシフェニル）プロピオネート］を含む、請求項１に記載のポリアセタール樹脂組成物。
【請求項３】
以下の測定方法によって測定した平面度が１．５ｍｍ以下である、請求項１又は２に記載のポリアセタール樹脂組成物。
（平面度の測定方法）
（Ｉ）ポリアセタール樹脂組成物を、シリンダー温度２００℃、金型温度８０℃、保圧力５０ＭＰａ、射出速度３０ｍｍ／ｓ、一点中心ピンゲートの条件で射出成形することで、平板部とリブ部とを有し、前記平板部の長辺の長さが９８ｍｍであり、前記平板部の短辺の長さが４８ｍｍであり、前記平板部の厚みが２ｍｍであり、前記リブ部のリブ厚みが４ｍｍであり、前記リブ部のリブ高さが６ｍｍである板状成形品を得る。
（ＩＩ）（Ｉ）で得られた板状成形品において、前記平板部の四隅から前記平板部の内側に向けて長辺方向及び短辺方向に各々５ｍｍ離れた４箇所を端点とする。
（ＩＩＩ）４箇所の端点から、各点間の距離が等間隔になるように前記平板部の長辺方向に７箇所、前記平板部の短辺方向に５箇所を選び、合計で３５箇所の測定位置を設定する。
（ＩＶ）前記３５箇所の測定位置の各々について、画像測定機を用いて前記平板部の基準面からの乖離の程度を測定し、正の最大乖離点と負の最大乖離点との差の絶対値を平面度とする。
【請求項４】
請求項１から３のいずれかに記載のポリアセタール樹脂組成物からなる板状成形体。
【請求項５】
請求項４に記載の板状成形体を含んで構成される、ウインドレギュレータのキャリアプレート。
【発明の詳細な説明】
【技術分野】
【０００１】
本発明は、板状成形体成形用のポリアセタール樹脂組成物、板状成形体、及びウインドレギュレータのキャリアプレートに関する。
【背景技術】
【０００２】
現在、多くの自動車のドアにおいて、いわゆる、パワーウインドウが採用されている。パワーウインドウは、ウインドガラスを電動で昇降するウインドレギュレータを備え、ウインドレギュレータは、ウインドガラスを保持するキャリアプレートと、昇降（上下）方向に延在し、モータの動作によってキャリアプレートを昇降（上下）方向に移動させるガイドレールとを含んで構成される。
【０００３】
車両の軽量化を図ることができ、コスト性も高いことから、キャリアプレートは、樹脂製であることが好ましい。中でも、機械的特性、熱的特性、摺動性、成形性等に優れることから、キャリアプレートは、ポリアセタール（ＰＯＭ）樹脂製であることが好ましい。
【０００４】
特許文献１は、板状の本体と補強部とを含んで構成され、補強部の厚肉化等によって補強されたポリアセタール樹脂製のキャリアプレートを開示する。
【０００５】
ところで、キャリアプレートは、ドアアウタパネルとドアインナパネルとを含んで構成されるドア本体における、ドアアウタパネルとドアインナパネルとの間の空間に取り付けられる。この空間の容積には限りがある上、その空間には、キャリアプレート以外の他の部材も収容される。加えて、キャリアプレートは、縦方向、横方向ともに約１０ｃｍの長さを占め、比較的大きな樹脂成形体である。
【０００６】
それゆえ、ポリアセタール樹脂組成物から板状成形体を成形するにあたり、樹脂成形体の平面性を高め、限られた空間の中に他の部材と干渉することなく好適に収容できるようにすること、及び成形による収縮率異方性をできるだけ抑えて寸法安定性を高めることが求められる。さらに、耐クリープ性、衝撃強度、加えて成形時の製品品質一貫性の観点から成形機内滞留時の色相安定性についても高い要求がある。成形機内滞留時の色相が不安定であると、成形条件依存性が発生し、製品色相において、一貫して安定性ある製品品質を保てない場合がある。
【先行技術文献】
【特許文献】
【０００７】
【特許文献１】特開２００４−３１４８１９号公報
【発明の概要】
【発明が解決しようとする課題】
【０００８】
しかしながら、板状成形体に関する前記の高い要求をすべて満足する組成物の開示はこれまでなかった。
【０００９】
本発明の目的は、高い平面性、低い収縮率異方性（高い寸法安定性）、高い耐クリープ性、高い衝撃強度、及び成形機内滞留時の優れた色相安定性をすべて満足する板状樹脂成形体の提供に適したポリアセタール樹脂組成物を提供することである。
【課題を解決するための手段】
【００１０】
本発明者は、上記課題を達成すべく鋭意検討した結果、メルトインデックスが特定の範囲内にあるポリアセタール樹脂に対し、核剤として特定の共重合体を配合することで上記目的を達成できることを見出し、本発明を完成するに至った。より具体的に、本発明は以下のものを提供する。
【００１１】
（１）本発明は、（Ａ）メルトインデックス（ＡＳＴＭ−Ｄ１２３８に準拠、１９０℃、２．１６ｋｇｆ）が２．０ｇ／１０ｍｉｎ以上４．０ｇ／１０ｍｉｎ以下であるポリアセタール樹脂１００質量部と、（Ｂ）（ｂ１）トリオキサン、（ｂ２）１分子中に環状エーテル単位を２以上４以下有する化合物及び（ｂ３）１分子中に環状エーテル単位を１個有する化合物の共重合体である、分岐又は架橋構造を有するポリアセタール共重合体０．１質量部以上２質量部以下と、（Ｃ）ヒンダードフェノール系酸化防止剤０．１質量部以上１質量部以下とを含む、板状成形体成形用のポリアセタール樹脂組成物である。
【００１２】
（２）また、本発明は、前記（Ｃ）ヒンダードフェノール系酸化防止剤が、エチレンビス（オキシエチレン）ビス［３−（３−ｔ−ブチル−４−ヒドロキシ−５−メチルフェニル）プロピオン酸］を含む、（１）に記載のポリアセタール樹脂組成物である。
【００１３】
（３）また、本発明は、以下の測定方法によって測定した平面度が１．５ｍｍ以下である、請求項（１）又は（２）に記載のポリアセタール樹脂組成物である。
（平面度の測定方法）
（Ｉ）ポリアセタール樹脂組成物を、シリンダー温度２００℃、金型温度８０℃、保圧力５０ＭＰａ、射出速度３０ｍｍ／ｓ、一点中心ピンゲートの条件で射出成形することで、平板部とリブ部とを有し、前記平板部の長辺の長さが９８ｍｍであり、前記平板部の短辺の長さが４８ｍｍであり、前記平板部の厚さが２ｍｍであり、前記リブ部のリブ厚みが４ｍｍであり、前記リブ部のリブ高さが６ｍｍである板状成形品を得る。
（ＩＩ）（Ｉ）で得られた板状成形品において、前記平板部の四隅から前記平板部の内側に向けて長辺方向及び短辺方向に各々５ｍｍ離れた４箇所を端点とする。
（ＩＩＩ）４箇所の端点から、各点間の距離が等間隔になるように前記平板部の長辺方向に７箇所、前記平板部の短辺方向に５箇所を選び、合計で３５箇所の測定位置を設定する。
（ＩＶ）前記３５箇所の測定位置の各々について、画像測定機を用いて前記平板部の基準面からの乖離の程度を測定し、正の最大乖離点と負の最大乖離点との差の絶対値を平面度とする。
【００１４】
（４）また、本発明は、（１）から（３）のいずれかに記載のポリアセタール樹脂組成物からなる板状成形体である。
【００１５】
（５）また、本発明は、（４）に記載の板状成形体を含んで構成される、ウインドレギュレータのキャリアプレートである。
【発明の効果】
【００１６】
本発明によると、高い平面性、低い収縮率異方性（高い寸法安定性）、高い耐クリープ性、高い衝撃強度及び成形機内滞留時の優れた色相安定性をすべて満足する板状樹脂成形体の提供に適したポリアセタール樹脂組成物を提供することができる。
【図面の簡単な説明】
【００１７】
【図１】平面度を測定する際の、板状成形品の形状を説明する図であり、（ａ）は板状成形品の平面図、（ｂ）は板状成形品の側面図である。
【図２】板状成形品の測定箇所を示す模式図である。
【発明を実施するための形態】
【００１８】
以下、本発明の具体的な実施形態について、詳細に説明するが、本発明は、以下の実施形態に何ら限定されるものではなく、本発明の目的の範囲内において、適宜変更を加えて実施することができる。
【００１９】
＜ポリアセタール樹脂組成物＞
本発明に係るポリアセタール樹脂組成物は、（Ａ）メルトインデックスが２．０ｇ／１０ｍｉｎ以上４．０ｇ／１０ｍｉｎ以下であるポリアセタール樹脂１００質量部と、（Ｂ）特定の核剤０．１質量部以上２質量部以下と、（Ｃ）ヒンダードフェノール系酸化防止剤０．１質量部以上１質量部以下とを含む。（Ｂ）特定の核剤は、（ｂ１）トリオキサン、（ｂ２）１分子中に環状エーテル単位を２以上４以下有する化合物及び（ｂ３）１分子中に環状エーテル単位を１個有する化合物の共重合体であって、分岐又は架橋構造を有するポリアセタール共重合体である。
【００２０】
〔（Ａ）ポリアセタール樹脂〕
（Ａ）ポリアセタール樹脂は、メルトインデックスが２．０ｇ／１０ｍｉｎ以上４．０ｇ／１０ｍｉｎ以下である。メルトインデックスが過大である場合は、樹脂組成物からの成形体の耐クリープ性、衝撃強度が低く、過少である場合は、成形性に好ましくない影響が生じ、所望の優れた平面性、低い収縮率異方性（高い寸法安定性）を有する板状樹脂成形体を得にくくなる。メルトインデックスは、ＡＳＴＭ−Ｄ１２３８に準じて、１９０℃、２．１６ｋｇｆ（２１．２Ｎ）の条件下で測定した値である。
【００２１】
（Ａ）ポリアセタール樹脂は、オキシメチレン基（−ＯＣＨ２−）を主たる構成単位とする高分子化合物であり、実質的にオキシメチレン単位の繰返しのみからなるポリアセタールホモポリマー、オキシメチレン単位以外に他のコモノマー単位を含有するポリアセタールコポリマーが代表的な樹脂である。さらに、ポリアセタール樹脂には、分岐形成成分や架橋形成成分を共重合することにより分岐構造や架橋構造が導入された共重合体や、オキシメチレン基の繰返しからなる重合体単位と他の重合体単位とを有するブロック共重合体やグラフト共重合体等も含まれる。これらのポリアセタール樹脂は、単独で又は二種以上組み合わせて使用できる。
【００２２】
一般に、ポリアセタールホモポリマーは、無水ホルムアルデヒドやトリオキサン（ホルムアルデヒドの環状三量体）の重合により製造され、通常、その末端をエステル化することにより、熱分解に対して安定化されている。
【００２３】
これに対して、ポリアセタールコポリマーは、一般的に、ホルムアルデヒド又は一般式（ＣＨ２Ｏ）ｎ（式中、ｎは３以上の整数を示す）で表されるホルムアルデヒドの環状オリゴマー（例えばトリオキサン）と、環状エーテルや環状ホルマール等のコモノマーとを共重合することによって製造され、通常、加水分解によって末端の不安定部分を除去して熱分解に対して安定化される。
【００２４】
ポリアセタールコポリマーの主原料としては、トリオキサンやテトラオキサン等が挙げられ、通常、トリオキサンが使用される。
【００２５】
コモノマーには、環状エーテル、グリシジルエーテル化合物、環状ホルマール、環状エステル（例えば、β−プロピオラクトン等）、ビニル化合物（例えば、スチレン、ビニルエーテル等）等が含まれる。
【００２６】
環状エーテルとしては、例えば、エチレンオキシド、プロピレンオキシド、ブチレンオキシド、シクロヘキセンオキサイド、エピクロロヒドリン、エピブロモヒドリン、スチレンオキシド、オキセタン、３，３−ビス（クロロメチル）オキセタン、テトラヒドロフラン等が挙げられる。
【００２７】
グリシジルエーテル化合物としては、例えば、アルキル又はアリールグリシジルエーテル（例えば、メチルグリシジルエーテル、エチルグリシジルエーテル、フェニルグリシジルエーテル、ナフチルグリシジルエーテル等）、アルキレン又はポリアルキレングリコールジグリシジルエーテル（例えば、エチレングリコールジグリシジルエーテル、トリエチレングリコールジグリシジルエーテル、ブタンジオールジグリシジルエーテル等）、アルキル又はアリールグリシジルアルコール等が挙げられる。
【００２８】
環状ホルマールとしては、例えば、１，３−ジオキソラン、プロピレングリコールホルマール、ジエチレングリコールホルマール、トリエチレングリコールホルマール、１，４−ブタンジオールホルマール、１，５−ペンタンジオールホルマール、１，６−ヘキサンジオールホルマール、トリオキセパン等が挙げられる。
【００２９】
これらのコモノマーは、単独で又は二種以上組み合わせて使用できる。これらのコモノマーのうち、通常、環状エーテル及び／又は環状ホルマールが用いられ、特に、エチレンオキシド等の環状エーテルや、１，３−ジオキソラン、１，４−ブタンジオールホルマール、ジエチレングリコールホルマール等の環状ホルマールが好ましい。
【００３０】
これらのコモノマー（例えば、環状エーテル及び／又は環状ホルマール）単位の割合は特に限定されないが、ポリアセタール樹脂全体に対して、一般的には０．１質量％以上２０質量％以下の範囲であり、好ましくは０．５質量％以上２０質量％以下、より好ましくは０．５質量％以上１５質量％以下、（特に１質量％以上１０質量％以下）程度である。
【００３１】
本発明において使用する（Ａ）成分のポリアセタール樹脂は、不安定末端基量が０．５質量％以下であることが好ましい。ここで不安定末端基量とは、ポリアセタール共重合体の末端部分に存在し、熱や塩基に対して不安定で分解しやすい部分の量を示す。かかる不安定末端基量は、ポリアセタール共重合体１ｇを、０．５％（体積％）の水酸化アンモニウムを含む５０％（体積％）メタノール水溶液１００ｍｌと共に耐圧密閉容器に入れ、１８０℃で４５分間加熱処理した後、冷却し、開封して得られる溶液中に分解溶出したホルムアルデヒド量を定量し、ポリアセタール共重合体に対する質量％で表したものである。
【００３２】
（Ａ）成分のポリアセタール樹脂が上記の末端特性を有するものではなく、上限値を上回る場合、ホルムアルデヒド発生量が低いポリアセタール樹脂組成物を得ることが困難となる。このような観点から、（Ａ）成分のポリアセタール樹脂は、不安定末端基量が０．５質量％以下のものが好ましく、より好ましくは０．３質量％以下である。一方、不安定末端基量の下限は特に限定されるものではない。
【００３３】
〔（Ｂ）特定の核剤〕
本発明に係るポリアセタール樹脂組成物は、（Ｂ）特定の核剤を含む。（Ｂ）特定の核剤は、（ｂ１）トリオキサン、（ｂ２）１分子中に環状エーテル単位を２以上４以下有する化合物及び（ｂ３）１分子中に環状エーテル単位を１個有する化合物の共重合体であって、分岐又は架橋構造を有するポリアセタール樹脂組成物で（以下、「（ｂ１）（ｂ２）（ｂ３）の共重合体」ということがある。）である。この（Ｂ）特定の核剤は、ポリアセタール樹脂組成物の結晶化度を高めると共に、微細な結晶構造を形成させる機能をもつ。特に、（Ｂ）特定の核剤は、結晶化促進能力が高いことから、優れた平面性、低い収縮率異方性（高い寸法安定性）、優れた耐クリープ性を有する板状樹脂成形体の成形が可能である。
【００３４】
（ｂ１）（ｂ２）（ｂ３）の共重合体の含有量は、（Ａ）ポリアセタール樹脂１００質量部に対して、０．１質量部以上２質量部以下であり、０．５質量部以上１質量部以下であることがより好ましい。（ｂ１）（ｂ２）（ｂ３）の共重合体の含有量が過少であると、板状樹脂成形体の平面性や収縮率異方性の低さが不十分となる点で好ましくない。（ｂ１）（ｂ２）（ｂ３）の共重合体の含有量が過大であると、樹脂組成物の成形性に好ましくない影響が生じ、板状樹脂成形体の剛性、強度等の機械特性が低下し不十分なものとなる。
【００３５】
［（ｂ１）トリオキサン］
（ｂ１）トリオキサンは、（Ａ）成分で説明したトリオキサンと同じであり、ホルムアルデヒドの環状三量体である。（ｂ１）トリオキサンは、酸性触媒の存在下でホルムアルデヒド水溶液を反応させることにより得られ、これを蒸留等の方法で精製して使用される。重合に用いるトリオキサンは、水、メタノール、蟻酸等の不純物を極力含まないことが好ましい。
【００３６】
［（ｂ２）１分子中に環状エーテル単位を２個以上４個以下有する化合物］
（ｂ２）１分子中に環状エーテル単位を２個以上４個以下有する化合物とは、１分子中に、エポキシ単位、グリシジル単位、１，３−ジオキソラン単位、１，４−ブタンジオールホルマール単位、ジエチレングリコールホルマール単位及び１，３，６−トリオキセパン単位等からなる群から選択される環状エーテル単位を２個以上４個以下有する化合物の総称をいう。環状エーテル単位としてはグリシジル単位が好ましく、トリグリシジルエーテル化合物及びテトラグリシジルエーテル化合物が好ましい化合物として挙げられる。
【００３７】
その例としては、エチレングリコールジグリシジルエーテル、プロピレングリコールジグリシジルエーテル、１，４−ブタンジオールジグリシジルエーテル、ヘキサメチレングリコールジグリシジルエーテル、レゾルシノールジグリシジルエーテル、ビスフェノールＡジグリシジルエーテル、ポリエチレングリコールジグリシジルエーテル、ポリプロピレングリコールジグリシジルエーテル、ポリブチレングリコールジグリシジルエーテル、グリセロールトリグリシジルエーテル、トリメチロールプロパントリグリシジルエーテル、ペンタエリスリトールテトラグリシジルエーテル等が挙げられる。
【００３８】
特に、脂肪族系化合物である、エチレングリコールジグリシジルエーテル、プロピレングリコールジグリシジルエーテル、１，４−ブタンジオールジグリシジルエーテル、ヘキサメチレングリコールジグリシジルエーテル、グリセロールトリグリシジルエーテル、トリメチロールプロパントリグリシジルエーテル、ペンタエリスリトールテトラグリシジルエーテル等が好ましい。これらの化合物は単独で又は２種以上を併用してトリオキサン（ｂ１）との共重合に供することができる。
【００３９】
（ｂ２）１分子中に環状エーテル単位を２個以上４個以下有する化合物の共重合量は、（ｂ１）トリオキサン１００質量部に対して０．０００５質量部以上２質量部以下であり、好ましくは０．００１質量部以上１．５質量部以下、より好ましくは０．００５質量部以上１質量部以下である。（ｃ２）成分の共重合量が過少であると、所望する平面性、低い収縮率異方性（高い寸法安定性）や、耐クリープ性を有する板状樹脂成形体を得るのが難しく、逆に過大であると、流動性低下による成形性の問題が生じるおそれがある。
【００４０】
［（ｂ３）１分子中に環状エーテル単位を１個有する化合物］
（ｂ３）１分子中に環状エーテル単位を１個有する化合物としては、エチレンオキシド、プロピレンオキシド、ブチレンオキシド、エピクロロヒドリン、エピブロモヒドリン、スチレンオキシド、オキセタン、３，３−ビス（クロルメチル）オキセタン、テトラヒドロフラン、トリオキセパン、１，３−ジオキソラン、エチレングリコールホルマール、プロピレングリコールホルマール、ジエチレングリコールホルマール、トリエチレングリコールホルマール、１，４−ブタンジオールホルマール、１，５−ペンタンジオールホルマール、１，６−ヘキサンジオールホルマール等が挙げられる。中でも、エチレンオキシド、１，３−ジオキソラン、１，４−ブタンジオールホルマール、ジエチレングリコールホルマールが好ましい。
【００４１】
（ｂ３）環状エーテル単位を１個有する化合物の共重合量は、（ｂ１）トリオキサン１００質量部に対して０質量部超２０質量部以下であり、好ましくは０．０５質量部以上１５質量部以下、特に好ましくは０．１質量部以上１０質量部以下である。（ｂ３）環状エーテル単位１個の化合物の共重合割合が過少であると、共重合反応が不安定になると共に、生成するポリアセタール共重合体の熱安定性が劣るものとなり、逆に、（ｂ３）環状エーテル単位１個の化合物の共重合割合が過大であると、板状樹脂成形体の剛性、強度等の機械的物性が低下し不十分なものになる。
【００４２】
〔（Ｃ）ヒンダードフェノール系酸化防止剤〕
本発明に係るポリアセタール樹脂組成物は、（Ｃ）ヒンダードフェノール系酸化防止剤を含む。（Ｃ）ヒンダードフェノール系酸化防止剤は、特に限定されるものでなく、例えば、単環式ヒンダードフェノール化合物（例えば、２，６−ジ−ｔ−ブチル−ｐ−クレゾール等）、炭化水素基又はイオウ原子を含む基で連結された多環式ヒンダードフェノール化合物（例えば、２，２’−メチレンビス（４−メチル−６−ｔ−ブチルフェノール）、４，４’−メチレンビス（２，６−ジ−ｔ−ブチルフェノール）、１，１，３−トリス（２−メチル−４−ヒドロキシ−５−ｔ−ブチルフェニル）ブタン、４，４’−ブチリデンビス（３−メチル−６−ｔ−ブチルフェノール）、１，３，５−トリメチル−２，４，６−トリス（３，５−ジ−ｔ−ブチル−４−ヒドロキシベンジル）ベンゼン、４，４’−チオビス（３−メチル−６−ｔ−ブチルフェノール）等）、エステル基又はアミド基を有するヒンダードフェノール化合物（例えば、ｎ−オクタデシル−３−（４’−ヒドロキシ−３’，５’−ジ−ｔ−ブチルフェニル）プロピオネート、ｎ−オクタデシル−２−（４’−ヒドロキシ−３’，５’−ジ−ｔ−ブチルフェニル）プロピオネート、１，６−ヘキサンジオール−ビス［３−（３，５−ジ−ｔ−ブチル−４−ヒドロキシフェニル）プロピオネート］、トリエチレングリコール−ビス［３−（３−ｔ−ブチル−５−メチル−４−ヒドロキシフェニル）プロピオネート］、ペンタエリスリトールテトラキス［３−（３，５−ジ−ｔ−ブチル−４−ヒドロキシフェニル）プロピオネート］、３，９−ビス｛２−［３−（３−ｔ−ブチル−４−ヒドロキシ−５−メチルフェニル）プロピオニルオキシ］−１，１−ジメチルエチル｝−２，４，８，１０−テトラオキサスピロ［５．５］ウンデカン、２−ｔ−ブチル−６−（３’−ｔ−ブチル−５’−メチル−２’−ヒドロキシベンジル）−４−メチルフェニルアクリレート、２−［１−（２−ヒドロキシ−３，５−ジ−ｔ−ペンチルフェニル）エチル］−４，６−ジ−ｔ−ペンチルフェニルアクリレート、ジ−ｎ−オクタデシル−３，５−ジ−ｔ−ブチル−４−ヒドロキシベンジルホスホネート、Ｎ，Ｎ’−ヘキサメチレンビス（３，５−ジ−ｔ−ブチル−４−ヒドロキシ−ジヒドロシンナムアミド、Ｎ，Ｎ’−エチレンビス［３−（３，５−ジ−ｔ−ブチル−４−ヒドロキシフェニル）プロピオンアミド］、Ｎ，Ｎ’−テトラメチレンビス［３−（３，５−ジ−ｔ−ブチル−４−ヒドロキシフェニル）プロピオンアミド］、Ｎ，Ｎ’−ヘキサメチレンビス［３−（３，５−ジ−ｔ−ブチル−４−ヒドロキシフェニル）プロピオンアミド］、Ｎ，Ｎ’−エチレンビス［３−（３−ｔ−ブチル−５−メチル−４−ヒドロキシフェル）プロピオンアミド］、Ｎ，Ｎ’−ヘキサメチレンビス［３−（３−ｔ−ブチ
ル−５−メチル−４−ヒドロキシフェニル）プロピオンアミド］、Ｎ，Ｎ’−ビス［３−（３，５−ジ−ｔ−ブチル−４−ヒドロキシフェニル）プロピオニル］ヒドラジン、Ｎ，Ｎ’−ビス［３−（３−ｔ−ブチル−５−メチル−４−ヒドロキシフェニル）プロピオニル］ヒドラジン、１，３，５−トリス（３，５−ジ−ｔ−ブチル−４−ヒドロキシベンジル）イソシアヌレート、１，３，５−トリス（４−ｔ−ブチル−３−ヒドロキシ−２，６−ジメチルベンジル）イソシアヌレート等が例示される。
【００４３】
特に、（Ｃ）ヒンダードフェノール系酸化防止剤としては、ポリアセタール樹脂組成物の酸化防止の効果に優れる点から、トリエチレングリコール−ビス［３−（３−ｔ−ブチル−５−メチル−４−ヒドロキシフェニル）プロピオネート］、ペンタエリスリトールテトラキス［３−（３，５−ジ−ｔ−ブチル−４−ヒドロキシフェニル）プロピオネート］が好ましい。特に、成形機内滞留時の色相安定性に優れる点から、トリエチレングリコール−ビス［３−（３−ｔ−ブチル−５−メチル−４−ヒドロキシフェニル）プロピオネート］が好ましい。
【００４４】
（Ｂ）ヒンダードフェノール系酸化防止剤の含有量は、（Ａ）ポリアセタール樹脂１００質量部に対して０．１質量部以上１質量部以下であり、好ましくは０．２質量部以上０．５質量部以下である。（Ｂ）ヒンダードフェノール系酸化防止剤の含有量が過少であると、酸化防止の効果が不十分である点で好ましくない。（Ｂ）ヒンダードフェノール系酸化防止剤の含有量が過大であると、不経済であるばかりか、樹脂組成物から得られる板状成形体の機械的物性を損ねる要因にもなる場合がある。
【００４５】
〔（Ｄ）他の添加剤〕
【００４６】
本発明のポリアセタール樹脂組成物は、その他の成分として、共安定剤、滑剤、抗酸剤、耐衝撃性改良剤、光沢性制御剤、摺動性改良剤、充填剤、着色剤、離型剤、帯電防止剤、界面活性剤、抗菌剤、抗カビ剤、芳香剤、発泡剤、相容化剤、物性改良剤（ホウ酸又はその誘導体等）、香料等をさらに含んでもよい。
【００４７】
［共安定剤］
共安定剤としては、メラミン、脂肪族グアナミン系化合物、脂環族グアナミン系化合物、芳香族グアナミン系化合物（ベンゾグアナミン等）、ヘテロ原子含有グアナミン系化合物（ＣＴＵ−グアナミン）等のグアナミン化合物や、ヒドラジド化合物等が挙げられる。
【００４８】
［滑剤］
滑剤としては、長鎖脂肪酸アミド等が挙げられ、長鎖脂肪酸（１価又は２価の長鎖脂肪酸）とアミン類（モノアミン、ジアミン、ポリアミン類等）との酸アミド（モノアミド、ビスアミド等）が使用できる。モノアミドとしては、例えば、カプリン酸アミド、ラウリン酸アミド、ミリスチン酸アミド、パルミチン酸アミド、ステアリン酸アミド、アラキン酸アミド、ベヘン酸アミド、モンタン酸アミド等の飽和脂肪酸の第１級酸アミド、オレイン酸アミド等の不飽和脂肪酸の第１級酸アミド、ステアリルステアリン酸アミド、ステアリルオレイン酸アミド等の飽和及び／又は不飽和脂肪酸とモノアミンとの第２級酸アミド等が例示できる。また、ビスアミドには、Ｃ１−６アルキレンジアミン（特に、Ｃ１−２アルキレンジアミン）と前記脂肪酸とのビスアミド等が含まれ、その具体例としては、エチレンジアミン−ジパルミチン酸アミド、エチレンジアミン−ジステアリン酸アミド（エチレンビスステアリルアミド）、ヘキサメチレンジアミン−ジステアリン酸アミド、エチレンジアミン−ジベヘン酸アミド、エチレンジアミン−ジモンタン酸アミド、エチレンジアミン−ジオレイン酸アミド、エチレンジアミン−ジエルカ酸アミド等が挙げられ、さらにエチレンジアミン−（ステアリン酸アミド）オレイン酸アミド等のアルキレンジアミンのアミン部位に異なるアシル基が結合した構造を有するビスアミド等も使用できる。好ましい脂肪酸アミドはビスアミドである。
【００４９】
［抗酸剤］
抗酸剤としては、有機カルボン酸金属塩が挙げられる。有機カルボン酸金属塩を形成する有機カルボン酸としては、炭素数が１〜３４程度の各種の脂肪族カルボン酸が使用可能であり、飽和脂肪族モノカルボン酸、飽和脂肪族ジカルボン酸、不飽和脂肪族モノカルボン酸、不飽和脂肪族ジカルボン酸、及びこれらのオキシ酸等が挙げられる。これらの脂肪族カルボン酸は、ヒドロキシル基を有するものであってもよい。また、重合性不飽和カルボン酸（（メタ）アクリル酸、マレイン酸、フマル酸、無水マレイン酸、マレイン酸モノエチル等）とオレフィンとの共重合体等であってもよい。有機カルボン酸金属塩の具体例を挙げると、クエン酸リチウム、クエン酸カリウム、クエン酸ナトリウム、ステアリン酸リチウム、１２−ヒドロキシステアリン酸リチウム等のアルカリ金属有機カルボン酸塩、酢酸マグネシウム、酢酸カルシウム、クエン酸マグネシウム、クエン酸カルシウム、ステアリン酸カルシウム、ステアリン酸マグネシウム、１２−ヒドロキシステアリン酸マグネシウム、１２−ヒドロキシステアリン酸カルシウム等のアルカリ土類金属有機カルボン酸塩、アイオノマー樹脂等である。これらの有機カルボン酸金属塩のうち、クエン酸カルシウム、ステアリン酸マグネシウム、ステアリン酸カルシウム、１２−ヒドロキシステアリン酸マグネシウム、１２−ヒドロキシステアリン酸カルシウム等のアルカリ土類金属塩及びアイオノマー樹脂が好ましい。
【００５０】
〔ポリアセタール樹脂組成物の調製〕
ポリアセタール樹脂組成物の調製は、従来の樹脂組成物調製法として一般に用いられている公知の方法により容易に調製される。例えば、各成分を混合した後、押出機により練り込み押出してペレットを得る。
【００５１】
〔樹脂成形体の収縮率異方性（寸法安定性）〕
本発明のポリアセタール樹脂組成物は、樹脂成形体にしたときの収縮率異方性（寸法安定性）に優れる。具体的には、本発明のポリアセタール樹脂組成物に対し、シリンダー温度２００℃、金型温度８０℃、保圧力６０ＭＰａ、射出速度１６．７ｍｍ／ｓの条件で１２０ｍｍ×１２０ｍｍ×２ｍｍの成形品を射出成形する場合、樹脂組成物の流動方向の収縮率と、樹脂組成物の流動方向に対して直角方向の収縮率との差の絶対値で規定される収縮率の異方性は、０．１％以下である板状成形体を与える。
【００５２】
樹脂成形体の収縮率の測定は、成形後２３℃、５０％ＲＨの環境下で２４時間保管した後、Ｍｉｔｓｕｔｏｙｏ社製画像測定機（Ｑｕｉｃｋ  Ｖｉｓｉａｏｎ  ＰＲＯ）を用い、次式の通り算出する。
収縮率（％）＝（（金型寸法−成形体寸法）／金型寸法）×１００
【００５３】
本発明の樹脂成形体は、上述したポリアセタール樹脂組成物からなる板状成形体であるため、収縮率の異方性が０．１％以下と極めて小さく、寸法安定性に優れている。
【００５４】
〔樹脂成形体の平面性〕
本実施形態のポリアセタール樹脂組成物は、樹脂成形体にしたときの平面性に優れる。具体的には、本実施形態のポリアセタール樹脂組成物は、平面度が１．５ｍｍ以下である板状成形体を与える。
【００５５】
本実施形態において、平面度は、以下の測定方法によって測定されるものとする。
（平面度の測定方法）
（Ｉ）ポリアセタール樹脂組成物を、シリンダー温度２００℃、金型温度８０℃、保圧力５０ＭＰａ、射出速度３０ｍｍ／ｓ、一点中心ピンゲートの条件で射出成形することで、図１に示すように、平板部１１とリブ部１２とを有し、平板部１１の長辺の長さが９８ｍｍであり、平板部１１の短辺の長さが４８ｍｍであり、平板部１１の厚さが２ｍｍであり、リブ部１２のリブ厚みが４ｍｍであり、リブ部１２のリブ高さが６ｍｍである板状成形品１を得る。
（ＩＩ）（Ｉ）で得られた板状成形品１において、平板部１１の四隅から平板部１１の内側に向けて長辺方向及び短辺方向に各々５ｍｍ離れた４箇所を端点とする。
（ＩＩＩ）図２に示すように、４箇所の端点から、各点間の距離が等間隔になるように平板部１１の長辺方向に７箇所、平板部１１の短辺方向に５箇所を選び、合計で３５箇所の測定位置を設定する。
（ＩＶ）３５箇所の測定位置の各々について、Ｍｉｔｓｕｔｏｙｏ社製画像測定機（Ｑｕｉｃｋ  Ｖｉｓｉａｏｎ  ＰＲＯ）を用いて平板部１１の基準面からの乖離の程度を測定し、正の最大乖離点と負の最大乖離点との差の絶対値を平面度とする。なお、図１及び図２中、数字の単位は、［ｍｍ］である。図２中、黒丸は、測定位置を示す。
【００５６】
本発明の樹脂成形体は、上述したポリアセタール樹脂組成物からなる板状成形体であるため、平面度が１．５ｍｍ以下と、平面性に優れる。
【００５７】
〔樹脂成形体の耐クリープ性〕
本実施形態のポリアセタール樹脂組成物は、樹脂成形体にした時の耐クリープ性に優れる。具体的に、本実施形態のポリアセタール樹脂組成物を用いることで、以下の測定方法で測定した耐クリープ性が１０００時間以上である板状成形体を得ることができる。
【００５８】
（耐クリープ性の測定方法）
射出成形機を用い、シリンダー温度：２０５℃、金型温度：９０℃の条件で、実施例及び比較例におけるペレットからＩＳＯ  ２０７５３  （Ｔｙｐｅ  １Ａ）に従った引張試験片を作成する。この引張試験片に、８０℃、空気中で２０ＭＰａの引張応力を掛け、破壊に至る時間（寿命）を測定する。
【００５９】
本発明の樹脂成形体は、上述したポリアセタール樹脂組成物からなる板状成形体であるため、上述した時間が１０００時間以上と、耐クリープ性に優れる。
【００６０】
〔樹脂成形体の衝撃強度〕
本実施形態のポリアセタール樹脂組成物は、樹脂成形体にした時の衝撃強度に優れる。具体的に、本実施形態のポリアセタール樹脂組成物を用いることで、以下の方法で測定した衝撃強度が９．０ｋＪ／ｍ２以上である板状成形体を得ることができる。
【００６１】
（衝撃強度の測定方法）
射出成形機を用い、シリンダー温度：２０５℃、金型温度：９０℃の条件で、実施例及び比較例におけるペレットからＩＳＯ１７９／ＩｅＡにしたがったノッチ付きシャルピー試験片を成形する。そして、ＩＳＯ１７９／ＩｅＡにしたがい、２３℃でのシャルピー衝撃試験値を測定する。
【００６２】
本発明の樹脂成形体は、上述したポリアセタール樹脂組成物からなる板状成形体であるため、上述したシャルピー衝撃強さは９．０ｋＪ／ｍ２以上と耐衝撃性に優れる。
【００６３】
〔成形機内滞留時の色相安定性（溶融滞留後の変色度（ΔＥ））〕
本実施形態のポリアセタール樹脂組成物は、樹脂成形体にしたときの色相安定性に優れる。具体的に、本発明のポリアセタール樹脂組成物を用いることで、以下の測定方法で測定した溶融滞留後の変色度（△Ｅ）が１．５以下、好ましくは１．０以下、より好ましくは０．５以下である樹脂成形体を得ることができる。
【００６４】
（溶融滞留後の変色度（△Ｅ）の測定方法）
下記の可変成形条件で成形された成形品（上記シャルピー試験片を使用）の色相（Ｌ、ａ、ｂ）をカラーセンサーＺ３００Ａ（日本電色工業社製）で測定する。その後、溶融滞留後の変色度（ΔＥ）を計算する。
（可変成形条件）
成形条件１：シリンダー内への溶融樹脂の滞留をさせずに、４０秒の成形サイクルで成形する。
成形条件２：シリンダー内に溶融樹脂を３０分間滞留させた後、成形する。
【００６５】
（溶融滞留後の変色度（ΔＥ）の計算）
溶融滞留後の変色度（ΔＥ）は、次の式を用いて計算する。
ΔＥ＝｛（Ｌ１−Ｌ０）２＋（ａ１−ａ０）２＋（ｂ１−ｂ０）２｝１／２
ここで、Ｌ１、ａ１、ｂ１は成形条件２（溶融滞留３０分後）による成形品の色相を示し、Ｌ０、ａ０、ｂ０は成形条件１による成形品の色相を示す。
【００６６】
本発明の樹脂成形体は、上述したポリアセタール樹脂組成物からなる板状成形体であるため、溶融滞留後の変色度（△Ｅ）が１．５以下、好ましくは１．０以下、より好ましくは０．５以下と、成形機内滞留時の色相安定性に優れる。
【００６７】
＜板状成形体＞
〔用途等〕
本発明のポリアセタール樹脂組成物は、成形体にしたときの平面性及び収縮率異方性の低さ（寸法安定性）に優れるため、板状成形体の用途に適する。板状成形体の用途としては、特に限定はされないが、自動車部品、電気・電子部品、建材等にも適用することができる。自動車部品としては、ウインドレギュレータのキャリアプレートや、インストルメントパネル、ドアトリム、トランクボード等の自動車用パネルが挙げられる。また、電気・電子部品としては、シャーシ、トレー、側板、プリンター及び複写機に代表されるオフィスオートメーション機器用部品；ビデオムービー、デジタルビデオカメラ、カメラ、及びデジタルカメラに代表されるカメラ、又はビデオ機器用部品；カセットプレイヤー、ＤＡＴ、ＬＤ（Ｌａｓｅｒ  Ｄｉｓｋ）、ＭＤ（Ｍｉｎｉ  Ｄｉｓｋ）、ＣＤ（Ｃｏｍｐａｃｔ  Ｄｉｓｋ）、ＤＶＤ（Ｄｉｇｉｔａｌ  Ｖｉｄｅｏ  Ｄｉｓｋ）、Ｂｌｕ−ｒａｙ（登録商標）Ｄｉｓｃ、ＨＤ−ＤＶＤ、その他光ディスクドライブ、ＭＦＤ、ＭＯ、ナビゲーションシステム及びモバイルパーソナルコンピュータに代表される音楽、映像又は情報機器；携帯電話及びファクシミリに代表される通信機器用部品が挙げられる。建材としては、住宅用パネル、床材等が挙げられる。
【００６８】
ウインドレギュレータは、ウインドガラスを挟持するキャリアプレートと、昇降（上下）方向に延在し、モータの動作によってキャリアプレートを昇降（上下）方向に移動させるガイドレールとを含んで構成される。そのため、キャリアプレートは、ドアアウタパネルとドアインナパネルとの間の限られた空間に他の部材と干渉することなく収容される必要があり、さらにウインドガラスの位置精度に大きく寄与する。よって、本発明の樹脂成形体は、平面性、収縮率異方性（寸法安定性）、耐クリープ性、衝撃強度及び成形機内滞留時の優れた色相安定性がより要求されるウインドレギュレータのキャリアプレートに特に好適である。
【００６９】
〔板状成形体の製造方法〕
本実施形態の板状成形体は、上記ポリアセタール樹脂組成物を、一般的な成形方法で成形してなる。一般的な成形方法としては、射出成形法、押出成形法、ブロー成形法等を挙げることができる。成形条件や成形方法は材料の性質や成形体の形状等に応じて適宜設定される。
【実施例】
【００７０】
以下、実施例により本発明を具体的に説明するが、本発明はこれらに限定されるものではない。
【００７１】
＜試験体の製造＞
〔（Ａ）ポリアセタール樹脂の調製〕
（Ａ１）メルトインデックス（ＭＩ）が２．５ｇ／１０ｍｉｎであるポリアセタール樹脂
重合反応装置として連続式二軸重合機を用いた。この重合機は、外側に加熱用又は冷却用の媒体を通すためのジャケットが付いており、その内部には撹拌、推進用の多数のバドルを付した２本の回転軸が長手方向に設けられている。この二軸重合機のジャケットに８０℃の熱媒を通し、２本の回転軸を一定の速度で回転させながら、その一端に、連鎖移動剤としてのメチラール３５０ｐｐｍを連続的に供給し、トリオキサンに対して、コモノマーとしての１，３−ジオキソランを、全モノマー（トリオキサン＋コモノマー）中に対して３．３質量％添加して、この混合液に、三フッ化ホウ素を２０ｐｐｍ連続添加して共重合を行なった。その後、重合機の他端に設けられた吐出口から粗ポリアセタール共重合体を排出した。排出された反応生成物は速やかに破砕機に通しながら、トリエチルアミンを０．０５質量％含有する６０℃の水溶液に加え触媒を失活させた。さらに、分離、洗浄、乾燥することで、粗ポリアセタール共重合体を得た。次いで、この粗ポリアセタール共重合体１００質量部に対して、トリエチルアミン５質量％水溶液３質量％を添加し、２軸押出機にて２１０℃で溶融混練し不安定部分を除去し、ポリアセタール樹脂を得た。メルトインデックス測定装置：Ｍｅｌｔ  Ｉｎｄｅｘｅｒ  Ｌ２０２型（タカラサーミスタ社製）を用い、荷重２．１６ｋｇ、温度１９０℃の条件で測定した結果、メルトインデックス（ＭＩ）は、２．５ｇ／１０ｍｉｎであった。
【００７２】
（Ａ２）メルトインデックス（ＭＩ）が３．５ｇ／１０ｍｉｎであるポリアセタール樹脂
連鎖移動剤としてのメチラールの添加量を４００ｐｐｍに変更したこと以外は、（Ａ）ポリアセタール樹脂の調製と同じ方法にて、ポリアセタール樹脂を得た。上記と同じ方法で測定したメルトインデックス（ＭＩ）は、３．５ｇ／１０ｍｉｎであった。
【００７３】
（Ａ３）メルトインデックス（ＭＩ）が１．５ｇ／１０ｍｉｎであるポリアセタール樹脂
連鎖移動剤としてのメチラールの添加量を１５０ｐｐｍに変更したこと以外は、（Ａ）ポリアセタール樹脂の調製と同じ方法にて、ポリアセタール樹脂を得た。上記と同じ方法で測定したメルトインデックス（ＭＩ）は、１．５ｇ／１０ｍｉｎであった。
【００７４】
（Ａ４）メルトインデックス（ＭＩ）が９．０ｇ／１０ｍｉｎであるポリアセタール樹脂
連鎖移動剤としてのメチラールの添加量を７００ｐｐｍに変更したこと以外は、（Ａ）ポリアセタール樹脂の調製と同じ方法にて、ポリアセタール樹脂を得た。上記と同じ方法で測定したメルトインデックス（ＭＩ）は、９．０ｇ／１０ｍｉｎであった。
【００７５】
〔（Ｂ）特定の核剤の調製〕
（Ｂ１）環状エーテル単位を２個有する化合物の共重合体
原料の組成が、（ｂ１）トリオキサン９６．６質量部、（ｂ２）ブタンジオールジグリシジルエーテル０．１質量部及び（ｂ３）１，３−ジオキソラン３．３質量部であること以外は、〔（Ａ）ポリアセタール樹脂の調製〕と同様の手法（メチラールは不添加）にて、１分子中に環状エーテル単位を２個有する化合物を共重合した、核剤としての分岐又は架橋ポリアセタール共重合体（Ｂ１）を得た。
【００７６】
（Ｂ２）環状エーテル単位を３個有する化合物の共重合体
原料の組成が、（ｂ１）トリオキサン９８．８質量部、（ｂ２）トリメチロールプロパントリグリシジルエーテル０．１質量部及び（ｂ３）１，３−ジオキソラン１．１質量部であること以外は、〔（Ａ）ポリアセタール樹脂の調製〕と同様の手法（メチラールは不添加）にて、１分子中に環状エーテル単位を３個有する化合物を共重合した、核剤としての分岐又は架橋ポリアセタール共重合体（Ｂ２）を得た。
【００７７】
（Ｂ３）環状エーテル単位を４個有する化合物の共重合体
原料の組成が、（ｂ１）トリオキサン９８．８質量部、（ｂ２）ペンタエリスリトールテトラグリシジルエーテル０．１質量部及び（ｂ３）１，３−ジオキソラン１．１質量部であること以外は、〔（Ａ）ポリアセタール樹脂の調製〕と同様の手法（メチラールは不添加）にて、１分子中に環状エーテル単位を４個有する化合物を共重合した、核剤としての分岐又は架橋ポリアセタール共重合体（Ｂ３）を得た。
【００７８】
〔（Ｃ）ヒンダーフェノール系酸化防止剤〕
（Ｃ１）ペンタエリスリトールテトラキス［３−（３，５−ジ−ｔ−ブチル−４−ヒドロキシフェニル）プロピオネート］（製品名：ＩＲＧＡＮＯＸ１０１０，ＢＡＳＦジャパン社製）
【００７９】
（Ｃ２）トリエチレングリコール−ビス［３−（３−ｔ−ブチル−５−メチル−４−ヒドロキシフェニル）プロピオネート］（製品名：ＩＲＧＡＮＯＸ２４５，ＢＡＳＦジャパン社製）
【００８０】
〔ポリアセタール樹脂組成物の調製〕
上記に記載の（Ａ）ポリアセタール樹脂に（Ｂ）核剤、（Ｃ）ヒンダードフェノール系酸化防止剤を表１に示す割合で添加混合し、二軸の押出機で溶融混練して、実施例及び比較例に係るペレット状の樹脂組成物を調製した。
【００８１】
【表１】
2018002830.tif 000002
【００８２】
〔試験体の製造〕
次いで、このペレットを用いて射出成形機により、上述した通りの成形条件によって、収縮率異方性（寸法安定性）、平面性、耐クリープ性、衝撃強度、成形機内滞留時の色相安定性について、それぞれの評価に適した各種の成形品を射出成形した。
【００８３】
＜評価＞
上記＜試験体の製造＞によって得られた試験体（板状成形品）について、上述した通りの方法で、収縮率異方性（寸法安定性）、平面性、耐クリープ性、衝撃強度、成形機内滞留時の色相安定性を評価した。その結果を表２に示す。なお、表２中、耐クリープ性の評価は、引張クリープ破壊寿命が１０００時間以上のものを〇、１０００時間未満を×とする。
【００８４】
【表２】
2018002830.tif 000003
【００８５】
表２の結果から、（Ａ）ポリアセタール樹脂に対して、所定量の（Ｂ）分岐又は架橋構造を有するポリアセタール共重合体の核剤と、（Ｃ）ヒンダードフェノール系酸化防止剤とを含む、ポリアセタール樹脂組成物からなる樹脂成形体（実施例１〜５）は、（Ｂ）特定の核剤を含まない比較例１に比べ、収縮率異方性（寸法安定性）、平面性、耐クリープ性に優れていることが分かる。また、比較例２の結果から、ベースとなるポリアセタール樹脂のメルトインデックスが規定範囲より低い場合、特定の核剤を含んでいても収縮率異方性（寸法安定性）、平面性が劣ることが分かる。比較例３の結果から、ベースとなるポリアセタール樹脂のメルトインデックスが規定範囲より高い場合、特定の核剤を含んでいても耐クリープ性と衝撃強度が不十分であることが分かる。さらに、酸化防止剤として、エチレンビス（オキシエチレン）ビス［３−（３−ｔ−ブチル−４−ヒドロキシ−５−メチルフェニル）プロピオン酸］を含む実施例１、３、４、５は、特に、成形機内滞留時の優れた色相安定性を示すことが分かる。
【符号の説明】
【００８６】
１    板状成形品
１１  平板部
１２  リブ部
【図１】
2018002830.tif 000004
【図２】
2018002830.tif 000005